(57)【特許請求の範囲】
【請求項１】
連続繊維層と樹脂層が交互に積層された積層体であり、
前記樹脂層は、熱可塑性樹脂または熱硬化性樹脂を含んでなる層であり、
前記連続繊維層は、連続繊維が並んで配列されてなる連続繊維の骨格を含み、
少なくとも２層の前記連続繊維層または少なくとも２層の前記樹脂層を含み、
前記連続繊維層の厚さが２０μｍ〜６５μｍであり、
前記連続繊維は、平均直径が５μｍ〜２０μｍであり、
前記連続繊維の骨格は、単一の前記連続繊維が並んで配列されて１プライを形成するとしたとき、２〜２０プライに形成され、
前記樹脂層の厚さが１０μｍ〜２００μｍであり、
前記樹脂含浸連続繊維に対する前記樹脂非含浸連続繊維のバルク体積比が４：６〜７：３であり、
前記連続繊維の骨格の内部に前記樹脂層に起因した熱可塑性樹脂または熱硬化性樹脂が浸透されて樹脂含浸連続繊維を形成し、前記連続繊維の骨格の一部は前記樹脂含浸連続繊維であり、前記連続繊維の骨格の他の一部は熱可塑性樹脂または熱硬化性樹脂が浸透されていない樹脂非含浸連続繊維である、連続繊維補強樹脂複合材。
【請求項２】
前記連続繊維層は、前記連続繊維の骨格の内部に前記樹脂層に起因した樹脂が浸透されることにより、前記連続繊維層の表面から中心に向かって総厚さの２０％〜３５％の深さまで前記樹脂が浸透されて樹脂含浸連続繊維が存在している、請求項１に記載の連続繊維補強樹脂複合材。
【請求項３】
前記連続繊維が、炭素繊維、ガラス繊維、アラミド繊維、およびこれらの組み合わせからなる群から選択されるいずれか一つである、請求項１に記載の連続繊維補強樹脂複合材。
【請求項４】
前記樹脂は、ポリテトラフルオロエチレン（Ｐｏｌｙｔｅｔｒａｆｌｕｏｒｏｅｔｈｙｌｅｎｅ；ＰＴＦＥ）、ポリエチレン（ｐｏｌｙｅｔｈｙｌｅｎｅ）、ポリプロピレン（ｐｏｌｙｐｒｏｐｙｌｅｎｅ）、ポリスチレン（ｐｏｌｙｓｔｙｒｅｎｅ）、ポリフェニレンオキシド（ｐｏｌｙｐｈｅｎｙｌｅｎｅ  ｏｘｉｄｅ；ＰＰＯ）、ポリ塩化ビニル（ｐｏｌｙｖｉｎｙｌ  ｃｈｌｏｒｉｄｅ；ＰＶＣ）、ポリエチレンテレフタレート（ｐｏｌｙｅｔｈｙｌｅｎｅ  ｔｅｒｅｐｈｔｈａｌａｔｅ；ＰＥＴ）、ナイロン（Ｎｙｌｏｎ）６．６、ポリメチルメタクリレート（Ｐｏｌｙｍｅｔｈｙｌ  ｍｅｔｈａｃｒｙｌａｔｅ；ＰＭＭＡ）およびこれらの組み合わせからなる群から選択されるいずれか一つを含む、請求項１に記載の連続繊維補強樹脂複合材。
【請求項５】
前記連続繊維層に浸透する樹脂が前記樹脂層から由来して形成され、前記連続繊維層と前記樹脂層が一体化して形成されている、請求項１に記載の連続繊維補強樹脂複合材。
【請求項６】
請求項１から５のいずれか１項に記載の連続繊維補強樹脂複合材を含む、成形品。
【請求項７】
前記連続繊維補強樹脂複合材が巻き取られている、請求項６に記載の成形品。
【請求項８】
前記連続繊維補強樹脂複合材が、緯糸または経糸として織り込まれている、請求項６に記載の成形品。
【発明の詳細な説明】
【技術分野】
【０００１】
本発明は、連続繊維補強樹脂複合材およびその成形品に関する。
【背景技術】
【０００２】
連続繊維をマトリックス樹脂に含浸させて製造した連続繊維補強複合材は、繊維の配列によりその繊維の優れた機械的物性を利用できることから自動車、航空機、建築資材、風力分野においてその需要が増加し続けている。
【０００３】
連続繊維をマトリックス樹脂に含浸させる方法には様々なものがあるが、そのうち最も多く使用される方法としては、繊維を引っ張り樹脂を高温で溶解し、金型内に含浸させるプルトルージョン方式が挙げられる。
【０００４】
また、マトリックスになる樹脂からなる繊維と補強材として使用される連続繊維を混抄して熱と圧力を用いて含浸させるコーミンググルー方式も使用されている。かかるコーミンググルー方式による複合材は、織り込みも可能であるが、繊維が切断されたり空気中に飛散する問題を起こすこともある。
【先行技術文献】
【特許文献】
【０００５】
【特許文献１】なし
【発明の概要】
【発明が解決しようとする課題】
【０００６】
本発明の一具現例は、織り込みおよび巻き取り可能な連続繊維補強樹脂複合材を提供する。
【０００７】
本発明の他の具現例は、前記連続繊維補強樹脂複合材を用いて織り込まれたり巻き取られた成形品を提供する。
【課題を解決するための手段】
【０００８】
本発明の一具現例において、連続繊維層と樹脂層が交互に積層された積層体であり、前記樹脂層は、熱可塑性樹脂または熱硬化性樹脂を含んでなる層であり、前記連続繊維層は、連続繊維が並んで配列されてなる連続繊維の骨格を含み、少なくとも２層の前記連続繊維層または少なくとも２層の前記樹脂層を含み、前記連続繊維層の厚さが２０μｍ〜６５μｍであり、前記連続繊維は、平均直径が５μｍ〜２０μｍであり、前記連続繊維の骨格は、単一の前記連続繊維が並んで配列されて１プライを形成するとしたとき、２〜２０プライに形成され、前記樹脂層の厚さが１０μｍ〜２００μｍであり、前記樹脂含浸連続繊維に対する前記樹脂非含浸連続繊維のバルク体積比が４：６〜７：３であり、前記連続繊維の骨格の内部に前記樹脂層に起因した熱可塑性樹脂または熱硬化性樹脂が浸透されて樹脂含浸連続繊維を形成し、前記連続繊維の骨格の一部は前記樹脂含浸連続繊維であり、前記連続繊維の骨格の他の一部は熱可塑性樹脂または熱硬化性樹脂が浸透されていない樹脂非含浸連続繊維である連続繊維補強樹脂複合材を提供する。
【００１５】
前記連続繊維層は、前記連続繊維の骨格の内部に前記樹脂層に起因した樹脂が浸透されることにより、前記連続繊維層の表面から中心に向かって総厚さの２０％〜３５％の深さまで前記樹脂が浸透されて樹脂含浸連続繊維が存在していることができる。
【００１７】
前記連続繊維が、炭素繊維、ガラス繊維、アラミド繊維、およびこれらの組み合わせからなる群から選択されるいずれか一つであることができる。
【００１８】
前記樹脂は、ポリテトラフルオロエチレン（Ｐｏｌｙｔｅｔｒａｆｌｕｏｒｏｅｔｈｙｌｅｎｅ；ＰＴＦＥ）、ポリエチレン（ｐｏｌｙｅｔｈｙｌｅｎｅ）、ポリプロピレン（ｐｏｌｙｐｒｏｐｙｌｅｎｅ）、ポリスチレン（ｐｏｌｙｓｔｙｒｅｎｅ）、ポリフェニレンオキシド（ｐｏｌｙｐｈｅｎｙｌｅｎｅ  ｏｘｉｄｅ；ＰＰＯ）、ポリ塩化ビニル（ｐｏｌｙｖｉｎｙｌ  ｃｈｌｏｒｉｄｅ；ＰＶＣ）、ポリエチレンテレフタレート（ｐｏｌｙｅｔｈｙｌｅｎｅ  ｔｅｒｅｐｈｔｈａｌａｔｅ；ＰＥＴ）、ナイロン（Ｎｙｌｏｎ）６．６、ポリメチルメタクリレート（Ｐｏｌｙｍｅｔｈｙｌ  ｍｅｔｈａｃｒｙｌａｔｅ；ＰＭＭＡ）およびこれらの組み合わせからなる群から選択されるいずれか一つを含むことができる。
【００１９】
前記連続繊維層に浸透する樹脂が前記樹脂層から由来して形成され、前記連続繊維層と前記樹脂層が一体化して形成されていることができる。
【００２０】
本発明の他の具現例において、前記連続繊維補強樹脂複合材を含む成形品が提供される。
【００２１】
前記連続繊維補強樹脂複合材が巻き取られて前記成形品を形成することができる。
【発明の効果】
【００２２】
前記連続繊維補強樹脂複合材は、織り込みおよび巻き取り工程への適用に好適な柔軟性を有し、且つ機械的物性に優れる。
【図面の簡単な説明】
【００２３】
【図１】本発明の一具現例による連続繊維補強樹脂複合材の断面図である。
【図２】本発明の他の具現例による連続繊維補強樹脂複合材の一部を拡大した断面図である。
【発明を実施するための形態】
【００２４】
以下、添付の図面を参照して本発明の実施例について本発明が属する技術分野において通常の知識を有する者が容易に実施するように詳細に説明する。本発明は、様々な相違する形態に具現されることができ、ここで説明する実施例に限定されない。
【００２５】
本発明を明確に説明するために説明と関係のない部分は省略し、明細書の全体にわたり同一または類似の構成要素に対しては同一の参照符号を付ける。
【００２６】
図面において複数の層および領域を明確に表現するために厚さを拡大して示した。また、図面において、説明の便宜上、一部の層および領域の厚さを誇張して示した。
【００２７】
以下において、基材の「上部（または下部）」または基材の「上（または下）」に任意の構成が形成されるということは、任意の構成が前記基材の上面（または下面）に接して形成されることを意味するだけでなく、前記基材と基材上に（または下に）形成された任意の構成の間に他の構成を含まないことに限定するものではない。
【００２８】
本発明の一具現例において、連続繊維層と樹脂層が交互に積層された積層体であり、前記樹脂層は、熱可塑性樹脂または熱硬化性樹脂を含んでなる層であり、前記連続繊維層は、連続繊維が並んで配列されてなる連続繊維の骨格を含む連続繊維補強樹脂複合材を提供する。前記連続繊維の骨格の内部に前記樹脂層に起因した熱可塑性樹脂または熱硬化性樹脂が浸透されて樹脂含浸連続繊維を形成し、前記連続繊維の骨格の一部は前記樹脂含浸連続繊維であり、前記連続繊維の骨格の他の一部は熱可塑性樹脂または熱硬化性樹脂が浸透されていない樹脂非含浸連続繊維である。
【００２９】
前記連続繊維補強樹脂複合材は、少なくとも２層以上の複数層の前記連続繊維層または前記樹脂層を含むことができ、具体的には、２層〜８層を含むことができる。
【００３０】
前記連続繊維補強樹脂複合材は、簡単な工程および低コストで連続繊維の含浸性を調節することができる構造を有し、適切に含浸性が付与されることで、優れた柔軟性を付与し、且つ優れた機械的物性を有する材料として様々な用途に有用に適用されることができる。
【００３１】
前記連続繊維補強樹脂複合材は、優れた柔軟性と機械的強度を具現して巻き取り工程に適用されることができ、巻き取られて製品を形成することができる。
【００３２】
図１は前記連続繊維補強樹脂複合材１００の断面図である。
【００３３】
前記連続繊維層１０は、単一の連続繊維１が繊維の長さ方向に並んで配列されて重なることで形成される連続繊維骨格を含む。前記連続繊維骨格に熱可塑性樹脂または熱硬化性樹脂が浸透されて前記連続繊維層１０を形成することができる。
【００３４】
前記連続繊維骨格に樹脂が浸透されたり含浸されるということは、前記連続繊維骨格内の連続繊維間の空間および連続繊維内の空間に樹脂が浸透することを意味する（図２は概略図であって、連続繊維内の空間に樹脂が浸透された場合を示していない）。
【００３５】
例えば、前記連続繊維補強樹脂複合材１００は、連続繊維骨格からなるシートと樹脂シートを交互に積層したうえで溶融圧着させると、前記樹脂シートの熱可塑性樹脂または熱硬化性樹脂が前記連続繊維骨格に浸透しながら含浸されて前記連続繊維層１０が形成され、その結果、連続繊維層１０と樹脂層２０が交互に積層された連続繊維補強樹脂複合材１００を形成することができる。
【００３６】
前記連続繊維補強樹脂複合材１００の製造の際に連続繊維層の連続繊維が、樹脂含浸されるようにするために、テープやフィルム、上述のようなシート状の熱可塑性樹脂を利用することもでき、他の例では、バス（ｂａｔｈ）タイプの樹脂で満たされた筒を通過させる方法を使用することもできる。
【００３７】
前記溶融圧着は、公知の工程により制限なく行われることができる。具体的に、連続繊維に樹脂を含浸させるために使用する熱源としては、ダブルベルトを使用することができ、例えば、カレンダリング方式であるホットロール方式で溶融圧着を行うことができる。
【００３８】
また、樹脂の含浸程度は、溶融圧着の際に温度および圧力などの工程条件に応じて調節することができる。
【００３９】
加熱される部分の温度と区間を調節して、連続繊維補強樹脂複合材の部分に応じて含浸性を異ならせて製造することもできる。
【００４０】
このように、前記連続繊維層１０に浸透する樹脂は、前記樹脂層を形成するための樹脂シートから由来し、前記連続繊維層１０と前記樹脂層２０を一体化して前記連続繊維補強樹脂複合材１００を形成する。
【００４１】
前記連続繊維層１０の連続繊維骨格は、単一の連続繊維１が並んで配列されて１プライを形成するとしたとき、２〜２０プライに形成されることができる。
【００４２】
連続繊維骨格を形成するために連続繊維１が重なる形態、すなわち、パッキング（ｐａｃｋｉｎｇ）形態は、連続繊維１の円形断面を基準として連続繊維層１０の断面からみたとき、トライアングルパッキング、スクエアパッキングなど様々であることができ、これに制限されず、所望の物性の達成に好適なパッキング形態を選択することができる。
【００４３】
連続繊維骨格を形成するための具体的な方法は、例えば、連続繊維束を幅広く広げて所望の厚さに連続繊維骨格を形成することができ、これに制限されず、公知の方法により多様に製造されることができる。
【００４４】
前記連続繊維層１０の厚さは、例えば、約２０μｍ〜約６５μｍであることができる。前記範囲の厚さを有する連続繊維層１０は、前記連続繊維補強樹脂複合材１００が、適切な柔軟性が付与されるとともに機械的強度を有するように含浸性を具現することに好適である。
【００４５】
前記連続繊維層１０の厚さは、連続繊維が何プライに積層されるかに影響を受けることもあるが、連続繊維１のサイズに応じて影響を受けることもある。
【００４６】
例えば、前記連続繊維１は、平均直径が約５μｍ〜約２０μｍであることができる。前記範囲のサイズを有する連続繊維１で形成された連続繊維層１０は、前記連続繊維補強樹脂複合材１００が、適切な柔軟性が付与されるとともに機械的強度を有するように含浸性を具現することに好適である。
【００４７】
前記連続繊維１は、炭素繊維、ガラス繊維、アラミド繊維、およびこれらの組み合わせからなる群から選択される少なくとも一つを含むことができる。
【００４８】
前記樹脂は、連続繊維補強樹脂複合材に使用される公知の樹脂を制限なく使用することができ、所望の用途に応じて、熱可塑性樹脂または熱硬化性樹脂を選択することができ、具体的には、ポリテトラフルオロエチレン（Ｐｏｌｙｔｅｔｒａｆｌｕｏｒｏｅｔｈｙｌｅｎｅ；ＰＴＦＥ）、ポリエチレン（ｐｏｌｙｅｔｈｙｌｅｎｅ）、ポリプロピレン（ｐｏｌｙｐｒｏｐｙｌｅｎｅ）、ポリスチレン（ｐｏｌｙｓｔｙｒｅｎｅ）、ポリフェニレンオキシド（ｐｏｌｙｐｈｅｎｙｌｅｎｅ  ｏｘｉｄｅ；ＰＰＯ）、ポリ塩化ビニル（ｐｏｌｙｖｉｎｙｌ  ｃｈｌｏｒｉｄｅ；ＰＶＣ）、ポリエチレンテレフタレート（ｐｏｌｙｅｔｈｙｌｅｎｅ  ｔｅｒｅｐｈｔｈａｌａｔｅ；ＰＥＴ）、ナイロン（Ｎｙｌｏｎ）６．６、ポリメチルメタクリレート（Ｐｏｌｙｍｅｔｈｙｌ  ｍｅｔｈａｃｒｙｌａｔｅ；ＰＭＭＡ）およびこれらの組み合わせからなる群から選択されるいずれか一つを含むことができ、これに制限されない。
【００４９】
前記樹脂層の厚さは約１０μｍ〜約２００μｍであることができる。前記範囲の厚さを有する樹脂層２０は、前記連続繊維補強樹脂複合材１００が、適切な柔軟性が付与されるとともに機械的強度を有するように含浸性を具現することに好適である。
【００５０】
前記樹脂層２０に起因した樹脂が、前記連続繊維の骨格の内部に浸透して、前記連続繊維層１０の表面から中心に向かって所定の深さまで浸透されることができ、このような浸透の程度を調節して含浸性を調節することができる。
【００５１】
図２は図１に表された正方形Ａを拡大して図示したものであり、Ｙで表された厚さまでに前記樹脂が浸透することで樹脂含浸連続繊維に形成され、Ｘで表された中心部には前記樹脂が浸透しないため樹脂非含浸連続繊維として存在する（図１および図２には、含浸連続繊維と非含浸連続繊維を区別せず、いずれも１で表されている）。
【００５２】
例えば、前記樹脂は、前記連続繊維層１０の表面から中心に向かって総厚さの約５％〜約３５％の深さまでに前記樹脂が浸透されて存在することができる。
【００５３】
前記数値範囲で含浸された連続繊維補強樹脂複合材１００は、適切な機械的強度を有して巻き取り工程に適用されることができる。
【００５４】
連続繊維の種類および位置に応じて、同一体積内に含浸可能な樹脂の量が異なりうる。
【００５５】
他の例として、前記連続繊維層１０において前記樹脂含浸連続繊維に対する前記樹脂非含浸連続繊維のバルク体積比が約１：９〜約７：３であることができ、具体的には、約４：６〜約７：３であることができる。前記数値範囲で含浸された連続繊維補強樹脂複合材１００は、適切な機械的強度を有して巻き取り工程に適用されることができる。前記バルク体積比とは、連続繊維間の空間まですべて含み計算された体積比を意味する。
【００５６】
上述のように、前記連続繊維補強樹脂複合材１００は、連続繊維１の連続性を維持しながら巻き取り工程により巻き取られることができる。
【００５７】
例えば、前記連続繊維補強樹脂複合材１００は、連続繊維１の連続性を維持しながら特定の中芯材に巻かれることができる。
【００５８】
前記連続繊維補強樹脂複合材１００は、シート状に製造されて使用されることができ、幅、厚さおよび長さを有し、長さ方向に延びた形状に形成されることもできる。後者の場合、長さ方向に延びた形状を有することから、またこのような形状の連続繊維補強樹脂複合材１００を緯糸または経糸として織り込むことができる。織り込みのためには緯糸と経糸が柔軟性を有する必要がある。特に、緯糸が供給されるときに、レピアが緯糸をつかんで移動する過程で、柔軟性のない材料の場合には大きい半径で移動するため経糸と衝突する。前記連続繊維補強樹脂複合材１００は、かかる緯糸と経糸として必要とする適切な柔軟性を有することができることから織り込みが可能である。
【００５９】
また、前記連続繊維補強樹脂複合材１００は織り込まれることができる。織り込みのためには緯糸と経糸が柔軟性を有する必要がある。特に、緯糸が供給されるときに、レピアが緯糸をつかんで移動する過程で、柔軟性のない材料の場合には大きい半径で移動するため経糸と衝突する。前記連続繊維補強樹脂複合材１００は、緯糸と経糸として必要とする適切な柔軟性が付与されて織り込まれることができる。
【００６０】
本発明の他の具現例において、前記連続繊維補強樹脂複合材を含む成形品を提供する。
【００６１】
上述のように前記連続繊維補強樹脂複合材は、巻き取り工程が可能であることから巻き取り工程を要する製品への適用に好適である。
【００６２】
したがって、前記成形品は、巻き取られた連続繊維補強樹脂複合材を含むことができる。
【００６３】
例えば、前記製品は、巻き取りを利用する工程であるフィラメント巻き取り工程により製造された製品であることができる。
【００６４】
他の例として、前記製品は、上述のように、前記連続繊維補強樹脂複合材が緯糸または経糸として織り込まれて形成された製品であることができる。
【００６５】
以下、本発明の実施例および比較例を記載する。かかる下記の実施例は、本発明の一実施例であって、本発明は下記の実施例に限定されるものではない。
【００６６】
＜実施例＞
（実施例１）
１７μｍの直径を有する連続ガラス繊維４０００本のガラス繊維の束を広幅化して厚さ５０μｍの連続繊維の骨格を４個形成した後、厚さ５０μｍのポリプロピレン樹脂層と交互に積層して２２０℃で１０ＭＰａの圧力で１分間押圧して連続繊維補強樹脂複合材を製造した。製造された連続繊維補強樹脂複合材をＳＥＭイメージで観察した結果、一つの連続繊維層の厚さ５０μｍで中間を中心として厚さ４０μｍの樹脂未含浸連続繊維領域と、かかる樹脂未含浸連続繊維の上下部に５μｍずつ計１０μｍ（図２においてＹ＋Ｙに相当する）の含浸連続繊維領域が形成された。
【００６７】
（実施例２）
７μｍの直径を有する連続炭素繊維２４０００本の炭素繊維の束を広幅化して厚さ５０μｍの連続繊維の骨格を４個形成した後、厚さ５０μｍのポリアミド樹脂層と交互に積層して２７０℃で１０ＭＰａの圧力で３分間押圧して連続繊維補強樹脂複合材を製造した。製造された連続繊維補強樹脂複合材をＳＥＭイメージで観察した結果、一つの連続繊維層の厚さ５０μｍで中間を中心として厚さ１５μｍの樹脂未含浸連続繊維領域と、かかる樹脂未含浸連続繊維の上下部に１７．５μｍずつ計３５μｍ（図２においてＹ＋Ｙに相当する）の含浸連続繊維領域が形成された。
【００６８】
（実施例３）
７μｍの直径を有する連続炭素繊維２４０００本の炭素繊維の束を広幅化して厚さ５０μｍの連続繊維の骨格を４個形成した後、厚さ５０μｍのポリアミド樹脂層と交互に積層して２７０℃で１０ＭＰａの圧力で２分間押圧して連続繊維補強樹脂複合材を製造した。製造された連続繊維補強樹脂複合材をＳＥＭイメージで観察した結果、一つの連続繊維層の厚さ５０μｍで中間を中心として厚さ３０μｍの樹脂未含浸連続繊維領域と、かかる樹脂未含浸連続繊維の上下部に１０μｍずつ計２０μｍ（図２においてＹ＋Ｙに相当する）の含浸連続繊維領域が形成された。
【００６９】
（実施例４）
１７μｍの直径を有する連続ガラス繊維４０００本のガラス繊維の束を広幅化して厚さ５０μｍの連続繊維の骨格を４個形成した後、厚さ５０μｍのポリプロピレン樹脂層と交互に積層して２２０℃で１０ＭＰａの圧力で１０分間押圧して連続繊維補強樹脂複合材を製造した。製造された連続繊維補強樹脂複合材をＳＥＭイメージで観察した結果、一つの連続繊維層の厚さ５０μｍで中間を中心として厚さ２μｍの樹脂未含浸連続繊維領域と、かかる樹脂未含浸連続繊維の上下部に２４μｍずつ計４８μｍ（図２においてＹ＋Ｙに相当する）の含浸連続繊維領域が形成された。
【００７０】
（比較例１）
１７μｍの直径を有する連続ガラス繊維４０００本のガラス繊維の束を広幅化して厚さ５０μｍの連続繊維の骨格を４個形成した後、厚さ５０μｍのポリプロピレン樹脂層と交互に積層して２２０℃で１０ＭＰａの圧力で１５分間押圧して連続繊維補強樹脂複合材を製造した。製造された連続繊維補強樹脂複合材をＳＥＭイメージで観察した結果、一つの連続繊維層の全体が樹脂含浸連続繊維になるように形成した。
【００７１】
＜評価＞
＜実験例１＞
実施例１〜４および比較例１の連続繊維補強樹脂複合材に対して、５ｍｍ（幅）＊１００ｍｍ（長さ）のサイズに裁断し、１ｋｇｆの力で１８０度に折り曲げたときの上下面の高さの差から柔軟性を評価した。
【００７２】
実施例１〜３の連続繊維補強樹脂複合材は、高さの差が５ｍｍ以内と示され織り込みが可能であった。また、実施例４の連続繊維補強樹脂複合材は、実施例１〜３と比較して、１８０度に折り曲げたときに相対的に実施例１〜３に対し１５ｍｍの高さの差が発生し、クラックが発生した。したがって、柔軟性の面で、実施例１〜３が実施例４に比べてより有利な含浸率を有することを確認した。
【００７３】
比較例１の連続繊維補強樹脂複合材は、最もひどいクラックが発生し、高さの差が１８ｍｍと発生したため織り込みには適さなかった。
【００７４】
前記評価結果から、含浸率が高くなるほど織り込みに好適な柔軟性は低くなる傾向を確認することができる。
【００７５】
＜実験例２＞
実施例１〜４および比較例１の連続繊維補強樹脂複合材を８個ずつ積層し、それぞれに対して、実施例１、４、比較例１は２２０℃、１０ＭＰａで、実施例２、３は２７０℃、１０ＭＰａで１０分間圧縮成形して曲げ強度実験を行った。
【００７６】
前記実施例１〜４および比較例１の連続繊維補強樹脂複合材から製造された成形品に対して、ＡＳＴＭ  Ｄ７９０に準じて曲げ強度物性を測定し、その結果を下記の表１に記載した。
【００７７】
【表１】
0006446047.tif 000002
【００７８】
前記表１の結果から、実施例２〜３から製造された成形品の曲げ強度が非常に優れていることを確認することができ、実施例１および実施例４から製造された成形品は、比較例１から製造された成形品と同等な水準の強度を具現することを確認することができた。
【００７９】
実験例１および２の結果から、特に、実施例２〜３の含浸率のときに織り込み可能な柔軟性を確保し、且つ非常に優れた強度を具現した。
【００８０】
以上、本発明の好ましい実施例について詳細に説明しているが、本発明の権利範囲はこれに限定されるものではなく、下記の請求の範囲で定義している本発明の基本概念を用いた当業者の様々な変形および改良形態もまた本発明の権利範囲に属する。
【符号の説明】
【００８１】
１  連続繊維
１０  連続繊維層
２０  樹脂層
１００  連続繊維補強樹脂複合材
【図１】
0006446047.tif 000003
【図２】
0006446047.tif 000004